Взрывчатый состав ТГФА-30
EXPLOSIVE COMPOSITION TGFA-30

Изобретение относится к области снаряжения боеприпасов. Предлагается новый состав ТГФА-30, получаемый вакуум-кусковым способом и содержащий в своем составе тротил, гексоген, алюминий и флегматизатор.
В настоящее время для формования фугасных зарядов (например для боеприпасов минно-торпедного вооружения) применяют составы МС, ТГАГ-5, ТГА-16, ТГАФ-5М, в которых максимальное содержание алюминия не превышает 17%, а гексогена - 57-60%. Работами ряда организаций показано, что для боеприпасов подводного взрыва целесообразно содержание алюминия в заряде увеличить до 25-30%.
Для подводного оружия предложен ряд составов на основе новых мощных ВВ, недостатками которых являются неудовлетворительные эксплуатационные свойства и отсутствие промышленного производства основного компонента.
1
2
3
Были предложены и испытаны составы с повышенным содержанием алюминия (Х, Х и Х). Компонентный состав этих ВВ приведен в таблице 1.
Указанные составы получены на основе смеси МС заменой части гексогена на алюминий.
1
2
3
Целью предлагаемого изобретения является получение мощных фугасных зарядов на основе штатных ВВ с увеличенным по сравнению со штатными составами содержанием алюминия и с повышенным по сравнению с составами Х, Х, и X содержанием гексогена.
Сущность изобретения заключается в том, что заряды из данного состава получают вакуум-кусковым способом и в качестве жидкой фазы используют расплав ТГАФ-5А (ТУ 143-69) с 40% гексогена, а в качестве твердой фазы - таблетки из флегматизированного гексогена (например, А-IX-1 или А-IX-1"0") с 30% алюминия.
Состав условно назван ТГФА-30 и состоит из:
15±3% тротила ГОСТ 7059-60.
56±3% гексогена ГОСТ 5207-61.
25±3% алюминия (в том числе 7% алюминиевого порошка АСД-1 по ЦМТУ-01-2862 и 18% алюминиевой пудры ПП-1÷ПП-3 ГОСТ 5592-50).
4±1% флегматизатора (церезина ГОСТ 2488-47, стеарина ГОСТ 6484-64 или оксизина МРТУ-3-186-64).
Вышеуказанный процентный состав соответствует содержанию твердой фазы в заряде 59-65% (таблетки флегматизированного гексогена с алюминием) и 41-35% жидкой фазы (ТГАФ-5А).
Взрывчатые характеристики состава изучены на лабораторных образцах весом до 200 г.
1
2
3
Состав ТГФА-30 по своим взрывчатым характеристикам превосходит составы МС, Х, Х и X (см. табл. 2). Состав кроме этого, имеет преимущества по технологичности изготовления зарядов: быстрое формирование заряда, получение готового среза без тротиловой пробки и возможность снаряжения боеприпасов на автоматизированных линиях вакуум-кусковой заливки, например, на линии АПС-2 (авт. свид. №1841130).
Таблица 2
Состав
Скорость детонации, м/сек
Фугасность, см<sup>3</sup>
Теплота взрывчатого превращения, ккал/кг
Объем газообразных продуктов взрыва, л/кг
МС
7600 (при ρ=1,68 г/см<sup>3</sup>)
500
1378
710
Х<sub>2</sub>
7350 (при ρ=1,75 г/см<sup>3</sup>)
418
1449
630
Х<sub>3</sub>
6800 (при ρ=1,85 г/см<sup>3</sup>)
314
1653
495
7820 (ρ=1,8 г/см<sup>3</sup>)
ТГФА-30
7800 (ρ=1,79 г/см<sup>3</sup>)
537 (расч.)
1725 (расч.)
620 (расч.)
Х<sub>1</sub>
7350 (при ρ=1,82 г/см<sup>3</sup>)
355
1635
495